УСОВЕРШЕНСТВОВАННАЯ ПРОКАТАЛИТИЧЕСКАЯ КОМПОЗИЦИЯ И СПОСОБ ЕЕ ПОЛУЧЕНИЯ

1. Способ, включающий:
галогенирование предшественника прокатализатора в присутствии замещенного ароматического фенилендиэфира при температуре менее 115°C; и
образование прокаталитической композиции с индексом селективности менее 2,5.
2. Способ по п.1, включающий галогенирование предшественника прокатализатора при температуре от приблизительно 90°C до менее чем или равной приблизительно 100°C.
3. Способ по п.1, включающий образование прокаталитической композиции, содержащей от приблизительно 0 мас.% до приблизительно 2,3 мас.% продукта разложения.
4. Способ, включающий:
первое галогенирование предшественника прокатализатора в присутствии замещенного ароматического фенилендиэфира с образованием промежуточного прокатализатора;
второе галогенирование промежуточного прокатализатора при второй температуре, превышающей первую температуру; и
образование прокаталитической композиции с индексом объемной плотности от приблизительно 0,28 до приблизительно 0,5.
5. Способ по п.4, включающий получение частиц предшественника прокатализатора, имеющих D50 от приблизительно 10 мкм до приблизительно 25 мкм.
6. Способ по п.4, включающий первое галогенирование предшественника прокатализатора при первой температуре менее 115°C и второе галогенирование промежуточного прокатализатора при второй температуре, большей или равной 115°C.
7. Прокаталитическая композиция, содержащая:
частицы, содержащие магниевый компонент, титановый компонент и внутренний донор электронов, содержащий замещенный ароматический фенилендиэфир; и
частицы, имеющие D50 от приблизительно 10 мкм до приблизительно 25 мкм.
3
8. Прокаталитическая композиция по п.7, имеющая индекс объемной плотности более 0,280 г/см.
9. Прокаталитическая композиция по п.7, содержащая менее 2,3 мас.% этилбензоата.
10. Прокаталитическая композиция по п.7, содержащая внутренний донор электронов, выбранный из группы, состоящей из 5-трет-бутил-3-метил-1,2-фенилендибензоата и 4-трет-бутил-1,2-фенилендибензоата.